(57)【特許請求の範囲】
【請求項１】
一方の主面に螺旋状の溝が形成された円板状の基板と、該基板の前記主面上に、少なくとも、表面に前記基板の溝に対応するグルーブが形成されレーザ光を反射する光反射層と、レーザ光を吸収する有機色素から構成された光吸収物質を含む光記録層と、保護層と、光透過層と、をこの順に有し、
前記光記録層に、レーザ光を照射することにより光学的に読み取り可能な主情報を記録するための主情報領域と、該主情報領域より内周側にバーストカッティングエリアに相当する領域（以下、「ＢＣＡ相当領域」と称す。）を備えた光情報記録媒体であって、
前記ＢＣＡ相当領域の光反射層の熱伝導率が前記主情報領域の光反射層の熱伝導よりも小さくなっていることを特徴とする光情報記録媒体。
【請求項２】
一方の主面に螺旋状の溝が形成された円板状の基板と、該基板の前記主面上に、少なくとも、表面に前記基板の溝に対応するグルーブが形成されレーザ光を反射する光反射層と、レーザ光を吸収する有機色素から構成された光吸収物質を含む光記録層と、保護層と、光透過層と、をこの順に有し、
前記光記録層に、レーザ光を照射することにより光学的に読み取り可能な主情報を記録するための主情報領域と、該主情報領域より内周側にＢＣＡ相当領域を備えた光情報記録媒体であって、
前記ＢＣＡ相当領域の光反射層の厚みが前記主情報領域の光反射層の厚みよりも薄くなっていることを特徴とする光情報記録媒体。
【請求項３】
前記光反射層が第１層と第２層の二層からなり、前記第１層は前記ＢＣＡ相当領域と前記主情報領域の両方に亘って設けられており、前記第２層は前記ＢＣＡ相当領域には設けられていないことを特徴とする請求項２に記載の光情報記録媒体。
【請求項４】
前記第１層と前記第２層とが同じ材料で構成されていることを特徴とする請求項３に記載の光情報記録媒体。
【請求項５】
前記第１層の熱伝導率が、前記第２層の熱伝導率よりも小さくされていることを特徴とする請求項３に記載の光情報記録媒体。
【発明の詳細な説明】
【技術分野】
【０００１】
本発明は、ディスク状の光情報記録媒体及びその製造方法に関し、より具体的には、ユーザー情報のほかに、管理情報がバーコード状に記録される光情報記録媒体及びその製造方法に関する。
【背景技術】
【０００２】
近年では高精細な映像データを記録するために、高い情報記録密度が要求されてきている。そこで、短波長側の３６０〜４５０ｎｍ付近（たとえば４０５ｎｍ前後）のブルーレーザ光を用いたブルーレイディスク（ＢＤ−Ｒ）のように、厚さ１．１ｍｍの樹脂基板の光入射面側に光反射層及び記録層が形成され、この光反射層及び記録層が形成された面上に厚さ０．１ｍｍの光透過層が設けられた構造、或いは保護層を介して該光透過層が設けられた構造の光情報記録媒体が提案されている。
このような光情報記録媒体は、光入射側の面に案内溝（プリグルーブ）が形成された厚さ１．１ｍｍの樹脂基板上に光反射層、記録層が順次形成され、その上に厚さ０．１ｍｍの光透過性の樹脂からなる光透過層が設けられ、ＣＤ−ＲやＤＶＤ±Ｒと同等の直径及び厚さに形成されているものである。また、記録層の保護のために該記録層と光透過層の間に光透過性の無機材料で構成された保護層が設けられている場合もある。このような光記録媒体の記録層は、アゾ系色素やシアニン系色素等の色素を含む有機物質や、Ｓｉ、Ｃｕ、Ｓｂ、Ｔｅ、Ｇｅ等の無機物質で構成され、記録用のレーザ照射によってピットを形成することによってデータが記録される。
【０００３】
また、光情報記録媒体においては、シリアル番号やロット番号などの管理情報をバーコード化して光ディスク上に記録し、正規の製造者もしくは販売者の光ディスクであるか否かを識別する手法などに用いられている。特に、ＤＶＤ−ＲＯＭ等の光情報記録媒体には、ＢＣＡ（Ｂｕｒｓｔ  Ｃｕｔｔｉｎｇ  Ａｒｅａ）にバーコード状にマーク（以下、「ＢＣＡマーク」と称する。）を記録し、光ディスクを再生するドライブに備えられた光ヘッドでＢＣＡマークを読み取る方式が提案され、実用化されている。
【０００４】
例えば、特許文献１には、外径１２０ｍｍ、内径１５ｍｍ、厚さ約１．１ｍｍのディスク状の基板上に光反射層と相変化記録層と透明層を有し、ディスクの中心から２１ｍｍ〜２２ｍｍの範囲にＢＣＡマーク１０４が記録されたＢＣＡ領域１０１と、中心から２２．４ｍｍ〜２３．２ｍｍの範囲に再生専用領域１０２と、中心から２３．２ｍｍ〜５８．６ｍｍの範囲に記録再生領域１０３とが設けられ、光ヘッドから波長約４０５ｎｍのレーザ光を前記透明層側から照射して前記記録再生領域にユーザー情報の記録可能な光情報記録媒体１００が記載されている。上記ＢＣＡマークの形成にあたっては、波長約６５０ｎｍ、レーザパワー約９００ｍＷの高出力の赤色レーザが用いられる。このため、該レーザ光が照射された箇所においては、前記相変化記録層及び前記光反射層が前記レーザ光により焼き切られて開口を生じ、この地点での反射率は０％に近い値となる。
【０００５】
また、特許文献２には、書き換え可能な相変化記録層の代わりに非可逆の色素記録層を有する光情報記録媒体に上記と同様にＢＣＡ領域を設けることが記載されている。具体的には、外径１２０ｍｍ、内径１５ｍｍ、厚さ約０．６ｍｍの透光性の基板上に色素材料による光吸収層と光反射層とを有し、ディスクの中心から２２．２ｍｍ〜２３．２ｍｍの範囲にＢＣＡ領域、中心から２３．４ｍｍ〜２３．８ｍｍの範囲に管理情報領域、中心から２３．８ｍｍ〜５８．５ｍｍの範囲にユーザー情報領域とが設けられ、波長４００ｎｍ〜４２０ｎｍのレーザ光を前記透光性の基板側から照射することにより前記ユーザー情報領域にユーザー情報を記録可能なＨＤ  ＤＶＤ−Ｒタイプの光情報記録媒体が記載されている。
【０００６】
しかしながら、このＢＣＡマークは、現状では主に製造後の光情報記録媒体にレーザ光を照射して、バーストカッティング、すなわち、光反射層を溶融し、反射膜に穴をあけることにより記録を行う方法によって形成されているため、前述のブルーレイディスクにおいては、保護層及びカバー層へのダメージが大きいという問題がある。
すなわち、前記ブルーレイディスクにおける光反射層には、ブルーレーザ光に対する高反射率を有していることから、Ａｇを主成分とするＡｇ系反射膜が用いられるが、熱伝導率が高いためにマーキングに高いレーザパワーを必要とし、そのため保護層及びカバー層にダメージを与える結果となる。
そこで、バーストカッティングが低パワーで行えるように、光反射層の熱伝導率を下げたり、反射膜厚を薄くしたりすると、通常の記録エリアでの特性や信頼性が悪化するという問題がある。
【０００７】
ＢＣＡマークキングを有する光情報記録媒体に関し、特許文献３、４には、レーザマーキングが容易にできる反射膜形成用のＡｇ合金、すなわち、低熱伝導率、低溶融温度、高耐食性、耐熱性等を有したＡｇ系合金が提案されている。しかしながら、これらは２層型再生専用ディスクに関するものである。前述のとおり、ブルーレイディスクにおいては光反射層の熱伝導率を下げると通常の記録エリアでの特性や信頼性が悪化するという問題があるために、これらの特許文献に記載されたＡｇ合金をそのまま適用することはできない。
【０００８】
また、特許文献５には、バーコード状マークを追記した情報記録層とその他の情報記録層を設けた情報記録媒体において、他の情報記録層の材料の熱伝導率を、バーコードマークを追記した情報記録層の材料の熱伝導率に対して１．５倍以上に設定することが提案されているが、これも、中間層を介して第１の情報記録層と第２の情報記録層となるものであった、第１の情報記録層である反射膜にＢＣＡマークが記録され、第２の情報記録層である光反射層から情報を再生するタイプの再生型情報記録媒体に関するものである。
【０００９】
さらに特許文献６では、バーストカッティングによらず、スパッタのマスキングを利用してバーコードを形成することが提案されているが、幅数十μｍ程度のマスキングでは連続生産する際にすぐに埋まってしまい、マスク交換が頻発して現実的ではない。
【００１０】
このように、ブルーレイディスクにおいて、保護層及びカバー層へのダメージを与えることなく、製造後の光情報記録媒体にＢＣＡマークを形成しうるものは未だ得られていないのが現状である。
【特許文献１】特表２００５−５１８０５５号公報
【特許文献２】特開２００６−８５７９１号公報
【特許文献３】特開２００６−２０２４８７号公報
【特許文献４】特開２００６−２９４１９５号公報
【特許文献５】特開２００５−１９６９４０号公報
【特許文献６】特開２００１−１２６３２５号公報
【発明の開示】
【発明が解決しようとする課題】
【００１１】
本発明の目的は、ブルーレイディスクにおける上記課題を解決し、少ないレーザパワーで、保護層や光透過層にダメージを与えることなくＢＣＡマークを形成することが可能であり、且つ主情報記録の記録特性が良好な光情報記録媒体を提供することにある。
【課題を解決するための手段】
【００１２】
発明者らは、上記目的を達成すべく鋭意研究を重ねた結果、例えば蒸着法、スパッタリング法、イオンプレーティング法等により光反射層を形成する際に、一部の領域をマスキングして行うことにより、ＢＣＡ相当領域における光反射層と主情報を記録する主情報記録領域における光反射層の膜厚や材質を変えて、両者の特性を異ならせ、前記主情報領域における光反射層よりも前記ＢＣＡ相当領域における光反射層をバーストカッティングし易くすることにより、上記課題が達成しうるという知見を得た。
【００１３】
本発明は、これらの知見に基づいて完成に至ったものであり、以下のとおりのものである。
（１）一方の主面に螺旋状の溝が形成された円板状の基板と、該基板の前記主面上に、表面に前記基板の溝に対応するグルーブが形成されレーザ光を反射する光反射層と、レーザ光を吸収する有機色素から構成された光吸収物質を含む光記録層と、保護層と、光透過層と、をこの順に有し、
前記光記録層に、レーザ光を照射することにより光学的に読み取り可能な主情報を記録するための主情報領域と、該主情報領域より内周側にＢＣＡ相当領域を備えた光情報記録媒体であって、
前記ＢＣＡ相当領域の光反射層の熱伝導率が前記主情報領域の光反射層の熱伝導よりも小さくなっていることを特徴とする光情報記録媒体。
（２）一方の主面に螺旋状の溝が形成された円板状の基板と、該基板の前記主面上に、少なくとも、表面に前記基板の溝に対応するグルーブが形成されレーザ光を反射する光反射層と、レーザ光を吸収する有機色素から構成された光吸収物質を含む光記録層と、保護層と、光透過層と、をこの順に有し、
前記光記録層に、レーザ光を照射することにより光学的に読み取り可能な主情報を記録するための主情報領域と、該主情報領域より内周側にＢＣＡ相当領域を備えた光情報記録媒体であって、
前記ＢＣＡ相当領域の光反射層の厚みが前記主情報領域の光反射層の厚みよりも薄くなっていることを特徴とする光情報記録媒体。
（３）前記光反射層が第１層と第２層の二層からなり、前記第１層は前記ＢＣＡ相当領域と前記主情報領域の両方に亘って設けられており、前記第２層は前記ＢＣＡ相当領域には設けられていないことを特徴とする前記（２）の光情報記録媒体。
（４）前記第１層と前記第２層とが同じ材料で構成されていることを特徴とする前記（３）の光情報記録媒体。
（５）前記第１層の熱伝導率が、前記第２層の熱伝導率よりも小さくされていることを特徴とする前記（３）の光情報記録媒体。
【発明の効果】
【００１４】
本発明の光情報記録媒体によれば、保護層やカバー層などへのダメージをもたらさない条件でＢＣＡマークを形成しうる反射膜の設計が容易となる。また、本発明の光情報記録媒体は、最上層である光透過層側からのレーザ照射による主情報記録を行うために、光反射層を二層とし、第１層をバーストカッティング用材料で構成し、その上の主情報記録領域にのみに設ける第２層を全反射層形成用材料で構成した場合には、第２層の下にある第１層の光反射層は主情報記録に影響しないために自由に材料を選ぶことが可能となる。
【発明を実施するための最良の形態】
【００１５】
以下、本発明の光情報記録媒体について、図１〜図３を参照して説明する。図１は、本発明の光情報記録媒体１０の全体構造を示す平面図である。図２は、内部構造の概要を説明するための上記図１における破線で囲まれた領域を示す部分拡大断面図であり、図３は溝部１２の構造の詳細を説明するための部分拡大断面図である。
【００１６】
図１に示すように、本実施形態の光情報記録媒体１０は、中心孔５を有し、外径約１２０ｍｍ、内径約１５ｍｍ、厚さ約１．２ｍｍのディスク状の外観を有するものである。該光情報記録媒体１０の一方の主面側には、内周側の中心から２１．０ｍｍ〜２２．１ｍｍの範囲にトラックピッチ２．０μｍで後述するグルーブが形成されたＢＣＡ相当領域１が設けられている。該領域１内には、ＢＣＡマーク４が形成される。また。前記領域１の外周側には中心から２３．０ｍｍ〜５８．５ｍｍの範囲にトラックピッチ０．３２μｍでグルーブが形成された主情報領域３が設けられている。中心から２２．１〜２３．０ｍｍは、前記ＢＣＡ相当領域１と前記主情報記録領域３との中間領域２であり、その用途は限定されるものではなく、ユーザが自由に使用できる領域であっても、或いは再生専用領域であってよく、具体的には、例えば、グルーブを有さないミラー領域としたり、或いはグルーブを設けたＨＦＭ領域としたりすることができる。
【００１７】
そして、前記光情報記録媒体１０の図１において破線で囲まれた領域の内部構造の概要は、図２に示すように、一方の主面に螺旋状の溝１２が形成された厚さが約１．１ｍｍの円板状の基板１１と、該基板１１の前記主面上に、後述するようにレーザ光を反射する光反射層１３とレーザ光を吸収する有機色素から構成された光吸収物質を含む光記録層１４と、保護層１５と、必要に応じて設けられる接着層１６と、厚さ約０．１ｍｍの光透過層１７と、をこの順に有する。
また、図３に示すように、前記光反射層１３の前記基板１１の溝１２が形成された主面と接する側とは反対側の表面には、前記基板１１の溝１２に対応するように前記基板１１の溝１２と等しいトラックピッチＴｒＢで螺旋状に形成されたグルーブ１３ｂと、該グルーブ１３ｂに隣接するランド１３ａとが形成されている。
グルーブ１３ｂのトラックピッチＴｒＢは、２００〜４００ｎｍの範囲とすることが好ましく、より好ましくは２５０〜３５０ｎｍ、例えば３２０ｎｍである。また、グルーブ１３ｂの深さＤは、２０〜１５０ｎｍの範囲とすることが好ましく、例えば４５ｎｍである。さらに、グルーブ１３ｂの溝幅Ｗは、５０〜２５０ｎｍの範囲とすることが好ましく、より好ましくは、１００〜２００ｎｍ、例えば１７０ｎｍである。
【００１８】
前記主情報領域３に記録情報に基づいて波長４００〜４２０ｎｍ（例えば４０５ｎｍ）のレーザ光を照射することにより、前記光記録層１４に光学的に読み取り可能な主情報が記録される。また該主情報領域３より内周側には、前記主情報とは種類の異なるＢＣＡマーク４からなる副情報を記録するためのＢＣＡ相当領域１を備える。
【００１９】
本発明において、上記基板１１としては、従来の光情報記録媒体の基板材料として用いられている各種の材料を任意に選択して使用することができる。具体的には、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン、ポリエステル樹脂、アルミニウム等の金属、ガラス等を挙げることができ、必要によりこれらを併用してもよい。上記材料の中では、成型性、耐湿性、寸法安定性及び低価格等の点から熱可塑性樹脂が好ましく、ポリカーボネートが特に好ましい。
これらの樹脂を用いた場合には、射出成形等の方法で所定の形状（光ディスクなら円板状）に基板１１を作成することが好ましい。また、上記基板１１の厚さは０．９〜１．１ｍｍの範囲とすることが好ましい。また、これに限るものではなく、例えば紫外線硬化性樹脂を用いて、基台上に塗布し塗膜を硬化させて用いることもできる。
【００２０】
本発明において、上記螺旋状の溝１２は、上記基板１１の一方の主面における内周側のＢＣＡ領域１と、外周側の主情報領域３とにそれぞれ形成されていることが好ましい。
前記溝１２は、前記基板１１の射出成型に用いられる金型内に、一方の主面に前記溝１２とは逆パターンの螺旋状の凸条の微細加工が施されたスタンパと呼ばれる型板を配置して前記基板１１の射出成型時に同時に形成されることが好ましい。
【００２１】
本発明における光反射層１３は、データの記録および／または再生用のレーザ光を反射させるものであり、レーザ光に対する反射率を高めたり、記録再生特性を改良する機能を付与するために、基板１１と光記録層１４との間に設けられるものであって、例えば蒸着法、イオンプレーティング法、スパッタリング法、等により前記基板１１の溝１２が形成された面上に形成される。中でも、量産性、コストの面からスパッタリング法が特に好ましい。
また、本発明において、光反射層１３は、前記ＢＣＡ相当領域１における光反射層と、前記主情報領域３における光反射層とが異なる膜厚及び／又は材質を有しており、ＢＣＡ相当領域における光反射層は、主情報領域における光反射層より、バーストカッティングし易くされている。
【００２２】
ＢＣＡ相当領域における光反射層を、主情報領域における光反射層よりバーストカッティングし易いものとする方法の一つとして、ＢＣＡ相当領域１における光反射層の膜厚を、主情報領域３における光反射層の膜厚よりも薄くする方法がある。
すなわち、蒸着法、スパッタリング法、イオンプレーティング法等により光反射層を形成する際に、前記ＢＣＡ相当領域１及び前記主情報領域３の両方に亘って、第１の光反射層１３′を設け、次に、前記ＢＣＡ相当領域１をマスキングするインナーマスクを用いて、第２の光反射層１３″を設けることにより達成できる。
図４は、基板の半径方向における第１の反射層及び第２の反射層が形成される範囲を模式的に示す図であり、図の左側がディスクの内周側であり、右側がディスクの外周側である。
図４から明らかなとおり、この方法により、前記ＢＣＡ相当領域１には、第１の光反射層１３′のみが設けられ、前記主情報領域３には、第１の光反射層１３′及び第２の光反射層１３″の２層が設けられることとなる。
すなわち、ＢＣＡ相当領域１の光反射層の層厚は、主情報領域３の光反射層の層厚に比較して薄く形成されることによって、ＢＣＡマークの形成に必要なレーザパワーを小さくできると共に、主情報領域３には、全反射に充分な層厚を確保することが可能となる。
【００２３】
したがって、前記第１の光反射層と前記第２の光反射層との層厚による差が充分であれば、両層が同じ材料で構成されていても良いことは明らかである。
また、前記第１層の光反射層を形成する材料の熱伝導率を、前記第２の光反射層を形成する材料よりも熱伝導率よりも小さくすることにより、より一層、前述のＢＣＡ記録と主情報記録における特性の両立が可能となる。
【００２４】
ＢＣＡ相当領域における光反射層を、主情報領域における光反射層よりバーストカッティングし易いものとする、もう一つの方法は、前記ＢＣＡ相当領域１の光反射層を構成する材料と、前記主情報領域２の光反射層を構成する材料とを異ならせて、ＢＣＡ領域１における光反射層の熱伝導率を、主情報領域３の光反射層の熱伝導率よりも小さくする方法がある。
すなわち、インナーマスクをつかって、前記主情報領域３をマスキングしてから、熱伝導率の小さい材料を用いて、ＢＣＡ相当領域１にのみ光反射層を設け、次いで、前記インナーマスクを、前記ＢＣＡ相当領域１をマスキングするインナーマスクに取り換えて、熱伝導率の大きい材料を用いて、主情報領域３にのみ光反射層を設けることにより達成できる。
図５は、基板の半径方向における、材質の異なる第１の反射層及び第２の反射層が形成される範囲を模式的に示す図であり、図の左側がディスクの内周側であり、右側がディスクの外周側である。
図５から明らかなとおり、この第２の方法によれば、前記ＢＣＡ相当領域１には、熱伝導率の小さい光反射層１３が形成され、前記主情報領域３には、熱伝導率の大きい光反射層が設けられることとなる。
これにより、ＢＣＡマークの形成に必要なレーザパワーを小さくできると共に、主情報領域３には、良好な記録特性に必要な充分に大きい熱伝導率を有する光反射層を形成することが可能となる。
【００２５】
したがって、前記第１の光反射層と前記第２の光反射層との熱伝導率の差が充分であれば、両層が同じ層厚で構成されていても良いことは明らかである。
さらには、前述の両光反射層の層厚を変える方法を加えて、前記の熱伝導率の小さな材料で構成されているＢＣＡ相当領域の光反射層の厚みを、前記の熱伝導率の大きな材料で構成されている主情報領域の光反射層の厚みよりも薄くすることにより、より一層、前述のＢＣＡ記録と主情報記録における特性の両立が可能となる。
【００２６】
上記主情報領域における光反射層１３を構成する材料としては、通常のブルーレイディスクにおいて好ましく用いられる材料であればよく、Ａｕ、Ａｌ、Ａｇ、ＣｕあるいはＰｄ等の金属膜、これらの金属の合金膜あるいはこれらの金属に微量成分が添加された合金膜が好ましく用いられる。
また、上記ＢＣＡ相当領域における光反射層１３を構成する材料としては、熱伝導率の小さいものが好ましく用いられ、例えば、Ａｇ合金又はＡｌ合金が用いられる。
【００２７】
本発明において、上記光記録層１４としては、レーザ光を吸収する有機色素から構成された光吸収物質を含むことが好ましい。中でも、レーザ光照射によりピットが形成されデータが記録される色素型の光記録層であることが好ましい。上記有機色素としては、フタロシアニン色素、シアニン色素、アゾ系色素等が好ましく、例えば、化学式１に示すアゾ色素又は化学式２に示すシアニン色素を結合剤等と共に例えばＴＦＰ（テトラフルオロプロパノール）等の溶剤に溶解して塗布液を調整し、次いで、この塗布液を上記光反射層を介してスピンコート法やスクリーン印刷法等により塗布して塗膜を形成した後、例えば温度８０℃で３０分間程度乾燥することにより形成することが好ましい。
【００２８】
【化１】
0004588081.tif 000002
（式中、Ａ及びＡ’は、窒素原子、酸素原子、硫黄原子、セレン原子及びテルル原子から選ばれるヘテロ原子を１又は複数含んでなる、互いに同じか異なる複素環を表わし、Ｒ２１乃至Ｒ２４は、それぞれ独立に、水素原子又は置換基を表わし、Ｙ２１、Ｙ２２は周期律表における第１６族の元素から選ばれる互いに同じか異なるヘテロ原子を表わす。）
【００２９】
【化２】
0004588081.tif 000003
（式中、Φ＋及びφは、それぞれイドレニン環残基、ベンゾインドレニン環残基又はジベンゾインドレニン環残基を表し、Ｌはモノ又はジカルボシアニン色素を形成するための連結基を表し、Ｘ−は陰イオンを表し、ｍは０又は１の整数である。）
【００３０】
本発明において、上記保護層１５は、上記光記録層１４と後述する光透過層１７との間に、記録特性等の調整や接着性向上あるいは光記録層１４の保護等を目的として形成されることが好ましい。
上記保護層１５としては、ＳｉＯ２、ＺｎＳ−ＳｉＯ２、Ｎｂ２Ｏ５−Ａｌ２Ｏ３等からなる透明な膜が好ましく、例えば蒸着法、イオンプレーティング法、スパッタリング法、等により前記光記録層１４が形成された面上に形成されることが好ましい。中でも、量産性、コストの面からスパッタリング法が特に好ましい。
【００３１】
本発明において、接着層１６は、上記保護層１５と、次に述べるシート状の透明層１７との密着性を向上させるために形成される任意の層である。
このような接着剤層１６としては、エポキシ系その他の透明な反応性硬化樹脂、もしくは紫外線硬化性の透明な樹脂を主成分とするものが好ましく、スピンコート法やスクリーン印刷法等の手段により前記保護層１５上及び／又は後述する厚さ約０．１ｍｍのシート状の光透過層１７の下面に塗布した後、前記基板１１の保護層１５と前記シート状の光透過層１７とが接着剤層１６により接合され、厚さ約１．２ｍｍのディスク状の光情報記録媒体が得られる。
【００３２】
本発明において、上記光透過層１７としては、透明な樹脂からなるものが好ましい。より具体的には、例えばポリカーボネート樹脂、アクリル系樹脂、等の光透過性の良好な樹脂からなるシートを用いるか、或いはこれらの樹脂を塗布して光透過層を形成することが好ましい。
上記光透過層１７の厚みは通常４００ｎｍ〜４２０ｎｍ付近の波長のレーザ光が照射されて前記光記録層１４にデータ記録及び／又は前記光記録層１４から読み出しされるように構成されるために、通常０．１ｍｍであることが好ましい。
以下に、光透過層１７の形成方法の具体例を例示するが、これらに限られるものではない。
（ア）前記保護層を形成した基板の上に、アクリル樹脂を主成分とする紫外線硬化性の接着剤を塗布した後、厚さ０．１ｍｍのポリカーボネート樹脂製のディスク形のシートを貼り合わせ、紫外線を照射して前記接着剤を硬化させて厚さ約１．２ｍｍのディスク状の光情報記録媒体を得る。
（イ）前記保護層を形成した基板の上に、０．１ｍｍのポリカーボネート製シートからなる光透過層を、透明粘着剤を介して貼り合わせることにより厚さ約１．２ｍｍのディスク状の光情報記録媒体を得る。
（ウ）前記保護層を形成した基板の上に、アクリル樹脂を主成分とする樹脂をスピンコート法により塗布し、その後紫外線硬化させて０．１ｍｍの厚みのカバー層を形成し、厚さ約１．２ｍｍのディスク状の光情報記録媒体を得る。
【実施例】
【００３３】
以下、本発明を実施例によってさらに具体的に説明するが、本発明はこれら実施例により何ら限定されるものではない。
（実施例１）
〈基板の製造〉
ガラス原盤上にスピンコート法によってフォトレジスト（感光剤）をそれぞれ所定の厚さで塗布してレジスト膜を形成し、カッティング装置のレーザ光により所定の露光幅寸法となるように露光した後、得られたガラス原盤上に現像液を滴下し、現像処理して、ディスク状の光情報記録媒体の基板の溝に対応した凹凸のレジストパターンを形成した。
次に、このガラス原盤上にめっき処理によりニッケルを析出させ、これを剥離し、外形をディスク形状にトリミングしてスタンパを得た。
次に、このスタンパを射出成型装置のキャビティ内にセットし、キャビティ内にポリカーボネート樹脂を注入して、一方の主面に螺旋状の溝を有する基板を得た。
【００３４】
〈光反射層の形成〉
前記螺旋状の溝が形成された主面上にスパッタリング装置により、直径３４．０ｍｍのインナーマスクを使い、ターゲット材料として、組成が「Ａｇ−０．６５Ｃｕ−１．０Ｉｎ（ｗｔ％）」のＡｇ合金（熱伝導率１．０３Ｗ／（ｃｍ・Ｋ））を用いて、一様な厚みでスパッタリングすると、ディスクの中心からの半径１７ｍｍ以降に、膜厚２０ｎｍの第１の光反射層１３′が形成された。
次に、前記インナーマスクを、直径４４．３ｍｍのインナーマスクに代えて、同じ材料を用いてスパッタリングすると、ディスクの中心からの半径２２．１５ｍｍ以降に、膜厚８０ｎｍの第２の光反射層１３″（トータルの層厚１００ｎｍ）が形成された。
なお、通常のディスクでは、半径２１．００〜２２．０１ｍｍの範囲がＢＣＡ相当領域と制定されているが、本発明者の実測では、２１．１９〜２２．０８ｍｍの範囲に記録されていた。主情報記録領域３との境界は曖昧になったが、２２．１〜２３．０ｍｍは、再生のみに用いる領域であるため問題はなかった。
【００３５】
〈記録層、保護層及び光透過層の形成〉
前記基板上に厚さ６０ｎｍになるように、前記化学式１に示すアゾ系の有機色素を含有する色素溶液をスピンコート法により塗布した。
次に、この基板上にスパッタ装置を用いてＺｎＳ−ＳｉＯ２をスパッタして、厚さ２５ｎｍの保護膜を形成した。
さらに、この基板上にアクリル樹脂を主成分とする紫外線硬化性の接着剤を塗布した後、この基板上に厚さ０．１ｍｍのポリカーボネート樹脂製のディスク形のシートを貼り合わせ、紫外線を照射して前記接着剤を硬化させて厚さ約１．２ｍｍのディスク状の光情報記録媒体を得た。
【００３６】
〈ＢＣＡマークの形成〉
次に、この光情報記録媒体の前記ＢＣＡ相当領域に、レーザ波長８１０ｎｍ，ビーム径約０．８５μｍ×約３５μｍを有するＢＣＡカッティング装置にて、レーザのバイアスパワー２００ｍＷ、カッティング速度１０００ｒｐｍ，半径方向のビーム送り量６μｍ、記録開始位置２１．０ｍｍ、記録終了位置２２．０ｍｍの条件で、周方向の幅が１０μｍのＢＣＡマーク４を形成し、ディスク状の光情報記録媒体を得た。
この光情報記録媒体におけるＢＣＡマーク形成に必要なパワーは、３０００ｍＷであった。また、ＢＣＡマーク形成後の光情報記録媒体について調べたところ、保護層及び光透過層にダメージは見いだせなかった。
【００３７】
（実施例２）
実施例１において、第１の光反射層１３′の形成材料を、組成が「Ａｇ−０．９５Ｂｉ−３．９５Ｎｄ（ｗｔ％）」のＡｇ合金（熱伝導率０．４Ｗ／（ｃｍ・Ｋ））に代える以外は、実施例１と同様にして光情報記録媒体を得た。この材料は、第１光反射層１３′及び第２の光反射層１３″に用いた組成「Ａｇ−０．６５Ｃｕ−１．０Ｉｎ（ｗｔ％）」のＡｇ合金より熱伝導率が小さいものである。
この光情報記録媒体におけるＢＣＡマーク形成に必要なパワーは、２０００ｍＷであった。また、ＢＣＡマーク形成後の光情報記録媒体について調べたところ、保護層及び光透過層にダメージは見いだせなかった。
【００３８】
（実施例３）
実施例１において、光反射層の形成を以下のように変更した以外は、実施例１と同様にして光情報記録媒体を得た。
実施例１における光反射層の成形において、直径３４．０ｍｍのインナーマスクと、直径４４．３ｍｍの穴のあいたドーナツ状インナーマスクとを使い、ターゲット材料として、組成が「Ａｇ−０．９５Ｂｉ−０．９２Ｎｄ−６．４７Ｓｎ（ｗｔ％）」のＡｇ合金（熱伝導率０．２６Ｗ／（ｃｍ・Ｋ））を用いて、一様な厚みでスパッタリングすると、ディスクの中心からの半径１７〜２２．１５ｍｍの範囲に、膜厚６０ｎｍの光反射層１３が形成された。
次に、前記インナーマスクを、直径４４．３ｍｍのインナーマスクに代えて、ターゲット材料として、組成が「Ａｇ−０．６５Ｃｕ−０．２Ｉｎ（ｗｔ％）」のＡｇ合金（熱伝導率１．５３Ｗ／（ｃｍ・Ｋ））を用いてスパッタリングすると、ディスクの中心からの半径２２．１５ｍｍ以降に、膜厚１００ｎｍの第２の光反射層が形成された。
この光情報記録媒体におけるＢＣＡマーク形成に必要なパワーは、２０００ｍＷであって、また、ＢＣＡマーク形成後の光情報記録媒体について調べたところ、保護層及び光透過層にダメージは見いだせなかった。
【００３９】
（実施例４）
実施例３において、第１の光反射層の材料を、組成「Ａｌ−２４．３Ｎｄ−５．１Ｔａ（ｗｔ％）」のＡｌ合金（熱伝導率０．１８Ｗ／（ｃｍ・Ｋ））に変更するとともに、第２の光反射層の層厚を６０ｎｍに変更した以外は、実施例３と同様にして光情報記録媒体を得た。
この光情報記録媒体におけるＢＣＡマーク形成に必要なパワーは、１０００ｍＷであった。また、ＢＣＡマーク形成後の光情報記録媒体について調べたところ、保護層及び光透過層にダメージは見いだせなかった。
【００４０】
（比較例）
実施例１において、光反射層を以下のように一度で形成した以外は、実施例１と同様にして光情報記録媒体を得た。
直径３４．０ｍｍのインナーマスクを使い、ターゲット材料として、組成が「Ａｇ−０．６５Ｃｕ−０．２Ｉｎ（ｗｔ％）」のＡｇ合金（熱伝導率１．５３Ｗ／（ｃｍ・Ｋ））を用いて、一様な厚みでスパッタリングし、ディスクの中心からの半径１７ｍｍ以降に、膜厚６０ｎｍの光反射層１３を形成した。
この光情報記録媒体におけるＢＣＡマーク形成に必要なパワーは、５０００ｍＷであった。また、ＢＣＡマーク形成後の光情報記録媒体について調べたところ、保護層及び光透過層にダメージが見られた。
【図面の簡単な説明】
【００４１】
【図１】本発明の光情報記録媒体の全体構造を示す平面図。
【図２】本発明の光情報記録媒体の上記図１において破線で囲まれた領域の内部構造を示す部分拡大断面図。
【図３】本発明の光情報記録媒体の溝１２を示す部分拡大断面図。
【図４】基板上の半径方向における、第１の光反射層及び第２の光反射層の形成される範囲を模式的に示す図。
【図５】基板上の半径方向における、材質の異なる第１の光反射層及び第２の光反射層の形成される範囲を模式的に示す図。
【符号の説明】
【００４２】
１：ＢＣＡ相当領域
２：中間領域
３：主情報領域
４：ＢＣＡマーク
５：中心孔
１０：光情報記録媒体
１１：基板
１２：溝
１３：光反射層
１３ａ：ランド
１３ｂ：グルーブ
１３′：第１の光反射層
１３″：第２の光反射層
１４：光記録層
１５：保護層
１６：接着剤層
１７：光透過層
【図１】
0004588081.tif 000004
【図２】
0004588081.tif 000005
【図３】
0004588081.tif 000006
【図４】
0004588081.tif 000007
【図５】
0004588081.tif 000008